(57)【要約】      （修正有）【課題】非ハロゲン系難燃剤としてのリン含有高分子難燃剤，および処理された物品。【解決手段】ビニルホスホン酸由来でないリン含有モノマーからなる高分子難燃剤であり，ホスホエチル（メタ）アクリレートからなるリン含有高分子難燃剤が例示できる。該難燃剤で処理された物品は、繊維、織物、不織布および紙から選択される基体を含むものであり，少なくとも１重量％（固体基準）のリンを含有する。また、処理された物品は洗濯耐性であり、５回の洗濯後に０．５重量％以上のリンを含有する。【選択図】なし【特許請求の範囲】
【請求項１】
表面を有する基体であって、繊維、不織布、織物および紙から選択される基体；および
処理剤：
を含む、処理された物品であって；
表面の少なくとも一部分が処理剤で処理され；処理剤がリン含有ポリマーを含み；リン含有ポリマーは＞１０重量％（固体基準）のリン含有モノマー由来の単位を含み；
ただし、処理剤は、ビニルホスホン酸由来でないリン含有モノマー由来の単位を＞１０重量％（固体基準）含有し、かつ処理された物品は少なくとも１重量％（固体基準）のリンを含有する：
処理された物品。
【請求項２】
表面を有する基体であって、繊維、不織布、織物および紙から選択される基体；および
処理剤：
を含む、処理された物品であって；
表面の少なくとも一部分が処理剤で処理され；処理剤がリン含有ポリマーを含み；リン含有ポリマーは＞１０重量％（固体基準）のリン含有モノマー由来の単位を含み；リン含有モノマー由来の単位が式（Ｉ）：
【化１】
2007277794.tif 000012
〔式中、ＺはＯおよびＮＨから選択され；Ｒ１は水素、ヒドロカルビル基および置換ヒドロカルビル基から選択され；各Ｒ２は独立して、水素、ヒドロカルビル基および置換ヒドロカルビル基から選択され；Ｘ１はアルキル基；置換アルキル基；アルケニル基；置換アルケニル基；アリール基；置換アリール基および−（ＣＲ１２）ｄ−Ｏ−基（式中、ｄは１、２、３および４から選択される）から選択され；Ｘ２は水素およびヒドロキシ基から選択され；ａは１、２および３から選択され；ｂは０、１および２から選択される；ここにおいて、ａ＋ｂ＝３である〕のモノマーおよびその塩に由来し；処理剤は＞１０重量％（固体基準）のリン含有モノマー由来の単位を含有し、かつ処理された物品は少なくとも１重量％（固体基準）のリンを含有する：
処理された物品。
【請求項３】
リン含有モノマー由来の単位が、式（ＩＩ）：
【化２】
2007277794.tif 000013
（式中、Ｒ４は、水素およびメチル基から選択され、Ｒ５のそれぞれは独立して水素、Ｃ１−１２アルキル基、アリール基、置換アルキル基および置換アリール基から選択される）
のモノマーおよびその塩に由来する、請求項２記載の処理された物品。
【請求項４】
リン含有モノマー由来の単位がホスホエチル（メタ）アクリレートモノマーに由来する請求項２記載の処理された物品。
【請求項５】
処理された物品が洗濯耐性であり、かつ５回洗濯後に０．５重量％以上のリンを含有する請求項１記載の処理された物品。
【請求項６】
リン含有ポリマーがさらに、スチレン、ブタジエン、α−メチルスチレン、ビニルトルエン、ビニルナフタレン、エチレン、プロピレン、ビニルアセテート、ビニルバーサテート、塩化ビニル、塩化ビニリデン、アクリロニトリル、メタクリロニトリル、（メタ）アクリルアミド、メチロール（メタ）アクリルアミド、（メタ）アクリル酸の様々なＣ１−Ｃ４０アルキルエステル；たとえば、メチル（メタ）アクリレート、エチル（メタ）アクリレート、ｎ−ブチル（メタ）アクリレート、２−エチルヘキシル（メタ）アクリレート、シクロヘキシル（メタ）アクリレート、ｎ−オクチル（メタ）アクリレート、ｎ−デシル（メタ）アクリレート、ｎ−ドデシル（メタ）アクリレート、テトラデシル（メタ）アクリレート、ラウリル（メタ）アクリレート、オレイル（メタ）アクリレート、パルミチル（メタ）アクリレート、およびステアリル（メタ）アクリレート；他の（メタ）アクリレート、たとえば、イソボルニル（メタ）アクリレート、ベンジル（メタ）アクリレート、フェニル（メタ）アクリレート、２−ブロモエチル（メタ）アクリレート、２−フェニルエチル（メタ）アクリレート、および１−ナフチル（メタ）アクリレート、アルコキシアルキル（メタ）アクリレート、たとえば、エトキシエチル（メタ）アクリレート、ヒドロキシアルキル（メタ）アクリレート、たとえば、２−ヒドロキシエチル（メタ）アクリレート、３−ヒドロキシプロピル（メタ）アクリレート、エチレン性不飽和ジおよびトリカルボン酸および無水物のモノ−、ジ−、トリアルキルエステル、たとえば、エチルマレエート、ジメチルフマレート、およびエチルメチルイタコネート；およびカルボン酸含有モノマー、たとえば、（メタ）アクリル酸、イタコン酸、フマル酸、およびマレイン酸から選択されるモノマー；
あるいは、モノマーは、分子量を増大させ、ポリマー粒子を架橋するために有効な少なくとも１つの多エチレン性不飽和モノマーを含み：利用可能である多エチレン性不飽和モノマーの例は、アリル（メタ）アクリレート、トリプロピレングリコールジ（メタ）アクリレート、ジエチレングリコールジ（メタ）アクリレート、エチレングリコールジ（メタ）アクリレート、１，６−ヘキサンジオールジ（メタ）アクリレート、１，３−ブチレングリコールジ（メタ）アクリレート、ポリアルキレングリコールジ（メタ）アクリレート、ジアリルフタレート、トリメチロールプロパントリ（メタ）アクリレート、ジビニルベンゼン、ジビニルトルエン、トリビニルベンゼン、およびジビニルナフタレンおよびその組み合わせを包含する：
に由来する単位を＜９０重量％（固体基準）含む、請求項１記載の処理された物品。
【請求項７】
処理剤が少なくとも１種のバインダーをさらに含む請求項１記載の処理された物品。
【請求項８】
処理剤が添加剤をさらに含む請求項１記載の処理された物品。
【請求項９】
請求項１記載の処理された物品を含む、衣類、衣類用芯地、室内装飾材料、カーペット、詰め物、天井タイル、防音タイル、裏材、壁装材、屋根葺用製品、壁板、家庭用ラップ、断熱材、寝具類、布巾、タオル、手袋、敷物、フロアマット、掛け布、家庭用リンネル製品、布製バッグ、天幕、乗物用カバー、ボート用カバー、テント、農業用カバー、ジオテキスタイル、自動車用天井、空気および流体濾過媒体、防塵マスク、繊維フィル、封筒、荷札、ラベル、および医療処置用製品から選択される物品。
【請求項１０】
処理された物品を製造する方法であって：
繊維、不織布、織物および紙から選択される基体を提供し；
＞１０重量％（固体基準）のリン含有モノマー由来の単位を含むリン含有ポリマーを含む処理剤を提供し；
基体を処理剤で処理して、処理された物品を製造する：
ことを含み；
ただし、処理剤が、ビニルホスホン酸由来でないリン含有モノマー由来の単位を少なくとも１０重量％（固体基準）含み、かつ処理された物品が少なくとも１重量％（固体基準）のリンを含有する：
方法。
【発明の詳細な説明】
【技術分野】
【０００１】
本発明は、繊維、織物、不織布および紙から選択される基体を含む処理された物品に関し、ここにおいて、前記基体の表面の少なくとも一部は、処理された物品に難燃性を付与する処理剤で処理される。本発明はさらに、このような処理された物品の製造方法および使用方法にも関する。
【背景技術】
【０００２】
織物および不織物品に難燃性を付与するために様々な物質が使用される。この目的のために最も広範囲に使用される物品は、酸化アンチモンとの組み合わせで使用される臭素化ジフェニルエーテルである。これらの臭素化物質は、優れた費用対性能特性をもたらす。それにもかかわらず、これらの臭素化物質は、健康および環境に対して有害である可能性があるので近年、注視されるようになってきている。
【０００３】
織物および不織物品に難燃性を付与するために提案されるハロゲン化物質での処理に対する代替案の一つは、三水酸化アルミニウムおよび水酸化マグネシウムでの処理である。このような物質は、高ローディング量（すなわち、＞５０重量％）で有効であると報告されている。しかしながら、これらのローディング量で、このような物質は処理された織物または不織物品の風合いおよびドレープに悪影響を与える傾向がある。
【０００４】
処理された物質の感触を実質的に変更することなく織物材料に難燃性を付与するために提案されるハロゲン化物質での処理に対するもう一つ別の代替法は、米国特許第５，２８１，２３９号においてＣｈａｔｅｌｉｎらにより開示されている。Ｃｈａｔｅｌｉｎらは、そのポリマー構造において窒素原子を含有する織物材料に難燃性を付与するための処理法であって、前記物質に一般式：
【０００５】
【化１】
2007277794.tif 000002
【０００６】
（式中、Ｒ１は、水素およびアルキルからなる群から選択され、Ｒ２は、アルキレン、アルキレンオキシドおよびポリアルキレンオキシドからなる群から選択される）のリン酸エチレン性エステルをグラフトすることからなり、グラフト率が２０％以下である方法を開示している。
【特許文献１】米国特許第５，２８１，２３９号明細書
【発明の開示】
【発明が解決しようとする課題】
【０００７】
それにもかかわらず、基体に難燃性を付与するための新規処理剤および難燃性を付与するために繊維、織物、不織布および紙基体にこれを適用する方法の必要性が存在する。
【課題を解決するための手段】
【０００８】
本発明の第一の態様において、表面を有する基体であって、繊維、不織布、織物および紙から選択される基体；および処理剤を含む処理された物品が提供され；ここにおいて、前記表面の少なくとも一部分は前記処理剤で処理され；前記処理剤はリン含有ポリマーを含み；前記リン含有ポリマーは＞１０重量％（固体基準）のリン含有モノマー由来の単位を含む；ただし、処理剤はビニルホスホン酸由来でないリン含有モノマー由来の単位を＞１０重量％（固体基準）含有するものとし、かつ処理された物品は少なくとも１重量％（固体基準）のリンを含有するものとする。
【０００９】
本発明のもう一つ別の態様において、表面を有する基体であって、繊維、不織布、織物および紙から選択される基体；および処理剤：を含む処理された物品が提供され；ここにおいて、前記表面の少なくとも一部分は前記処理剤で処理され；前記処理剤はリン含有ポリマーを含み；前記リン含有ポリマーは＞１０重量％（固体基準）のリン含有モノマー由来の単位を含み；前記リン含有モノマー由来の単位は式（Ｉ）のモノマーおよびその塩に由来する；ここにおいて、式（Ｉ）は次の通りである：
【００１０】
【化２】
2007277794.tif 000003
【００１１】
〔式中、ＺはＯおよびＮＨから選択され；Ｒ１は水素、ヒドロカルビル基および置換ヒドロカルビル基から選択され；各Ｒ２は独立して、水素、ヒドロカルビル基および置換ヒドロカルビル基から選択され；Ｘ１はアルキル基；置換アルキル基；アルケニル基；置換アルケニル基；アリール基；置換アリール基および−（ＣＲ１２）ｄ−Ｏ−基（式中、ｄは１、２、３および４から選択される）から選択され；Ｘ２は水素およびヒドロキシ基から選択され；ａは１、２および３から選択され；ｂは０、１および２から選択される；ここにおいて、ａ＋ｂ＝３である。〕ただし、処理剤は＞１０重量％（固体基準）のリン含有モノマー由来の単位を含有するものとし、かつ処理された物品は少なくとも１重量％（固体基準）のリンを含有するものとする。
【００１２】
本発明のもう一つ別の態様において、本発明の処理された物品を含む物品が提供され；ここにおいて、前記物品は、衣類、衣類用芯地、室内装飾材料、カーペット、詰め物、天井タイル、防音タイル、裏材、壁装材、屋根葺用製品、壁板、家庭用ラップ、断熱材、寝具類、布巾、タオル、手袋、敷物、フロアマット、掛け布、家庭用リンネル製品、布製バッグ、天幕、乗物用カバー、ボート用カバー、テント、農業用カバー、ジオテキスタイル、自動車用天井、空気および流体濾過媒体、防塵マスク、繊維フィル、封筒、荷札、ラベル、および医療処置用製品から選択される。
【００１３】
本発明のもう一つ別の態様において：処理された物品を製造する方法であって：繊維、不織布、織物および紙から選択される基体を提供し；＞１０重量％（固体基準）のリン含有モノマー由来の単位を含むリン含有ポリマーを含む処理剤を提供し；基体を処理剤で処理して、処理された物品を製造し；任意に、処理剤を硬化させる：ことを含み；ただし、前記処理剤は、ビニルホスホン酸由来でないリン含有モノマー由来の単位を少なくとも１０重量％（固体基準）含み、かつ処理された物品は少なくとも１重量％（固体基準）のリンを含有する：方法を提供する。
【発明を実施するための最良の形態】
【００１４】
本明細書および特許請求の範囲において用いられる場合、「繊維（ｆｉｂｅｒ）」または「織物繊維（ｔｅｘｔｉｌｅ  ｆｉｂｅｒ）」なる用語は、紡いで糸にすることができる物質か、あるいは接着によりまたは例えば織ったり、編んだり、組んだり、フェルト化したり、撚ったり、若しくは絡ませることを包含するさまざまな方法で織り交ぜることにより織物にすることができる物質の単位を意味する。
【００１５】
本明細書および特許請求の範囲において用いられる場合、「糸（ｙａｒｎ）」なる用語は、織ったり、編んだり、組んだり、フェルト化したり、撚ったり、絡ませたり、または他の方法で織物に加工するのに好適な形態の織物繊維のひもを意味する。
【００１６】
本明細書および特許請求の範囲において用いられる場合、「織物（ｆａｂｒｉｃ）」なる用語は、任意の天然または製造された繊維、糸またはその代替物から、あるいはこれと組み合わせて織られた任意の物質、織られていない任意の物質、編まれた任意の物質、フェルト化された任意の物質、または他の方法で製造された任意の物質を意味する。
【００１７】
本明細書および特許請求の範囲において用いられる場合、「アルキル」なる用語は、直鎖、分岐鎖および環状アルキル基のどちらも包含する。
【００１８】
本明細書および特許請求の範囲において用いられる場合、「アルケニル」なる用語は、直鎖および分岐鎖アルケニル基のどちらも包含する。
【００１９】
本明細書および特許請求の範囲において用いられる場合、「（メタ）アクリレート」なる用語は、メタクリレートおよびアクリレートのどちらも包含する。
【００２０】
本明細書および特許請求の範囲において用いられる「コーティング重量」なる用語は、処理剤の重量を処理された物品の合計重量で割ったものを言う。
【００２１】
本明細書および特許請求の範囲において用いられる「リン含有モノマー」なる用語は、少なくとも１つのエチレン性不飽和および少なくとも１つの−Ｐ＝Ｏ基を含有するモノマーである。
【００２２】
本明細書および特許請求の範囲において用いられる「リン含有モノマー由来の単位」なる用語は、リン含有モノマーに由来するポリマー鎖の部分をいう。
【００２３】
本明細書において用いられる「ガラス転移温度」または「Ｔｇ」なる用語は、それ以上でガラス状ポリマーがポリマー鎖のセグメント運動をする温度を意味する。ポリマーのガラス転移温度は、Ｆｏｘ式［Ｂｕｌｌｅｔｉｎ  ｏｆ  ｔｈｅ  Ａｍｅｒｉｃａｎ  Ｐｈｙｓｉｃａｌ  Ｓｏｃｉｅｔｙ、３  １２３ページ（１９５６）］により推定され、次の通りである：１／Ｔｇ＝ｗ１／Ｔｇ（１）＋ｗ２／Ｔｇ（２）。コポリマーに関して、ｗ１およびｗ２は２つのコモノマーの重量分率であり、Ｔｇ（１）およびＴｇ（２）は２つの対応するホモポリマーのガラス転移温度（ケルビン）である。３以上のモノマーを含有するポリマーに関しては、追加の（ｗｎ／Ｔｇ（ｎ））の項が追加される。あるいは、ポリマー相のＴｇは、ホモポリマーのガラス転移温度について適当な値を用いることにより計算され、これは、たとえば、「Ｐｏｌｙｍｅｒ  Ｈａｎｄｂｏｏｋ」、Ｊ．ＢｒａｎｄｒｕｐおよびＥ．Ｈ．Ｉｍｍｅｒｇｕｔ編、Ｉｎｔｅｒｓｃｉｅｎｃｅ  Ｐｕｂｌｉｓｈｓｅｒｓにおいて見られる。ここにおいて記載されているＴｇの値は、Ｆｏｘ式に基づいて計算される。
【００２４】
本発明のいくつかの具体例において、処理された物品は、表面を有する基体を含み、この基体は、繊維、不織布、織物および紙から選択される。これらの具体例のいくつかの態様において、基体は、繊維、不織布および織物から選択される。これらの具体例のいくつかの態様において、基体は、不織布および織物から選択される。これらの具体例のいくつかの態様において、基体は不織布である。これらの具体例のいくつかの態様において、基体は繊維である。これらの具体例のいくつかの態様において、基体は織物である。これらの具体例のいくつかの態様において、基体は紙である。
【００２５】
本発明のいくつかの具体例において、処理された物品は、表面を有する基体を含み、この基体は、天然繊維、合成繊維、無機繊維、その組み合わせおよびブレンドから選択される繊維を含む。これらの具体例のいくつかの態様において、繊維は、任意のデニール（ｄｅｎｉｅｒ）のものであってよく；マルチフィラメントであっても、あるいはモノフィラメントであってもよく；仮撚りまたは加撚であってもよく；加撚および／または溶融により、複数のデニールフィラメントを単糸に組み込むことができ；かつ、任意の断面を示す多成分繊維であってよく、たとえば、シース／コア形、サイドバイサイド形、パイウェッジ（ｐｉｅ  ｗｅｄｇｅ）形、セグメント化リボン（ｓｅｇｍｅｎｔｅｄ  ｒｉｂｂｏｎ）形、セグメント化クロス（ｓｅｇｍｅｎｔｅｄ  ｃｒｏｓｓ）形、先端が三つに分岐した（ｔｉｐｐｅｄ  ｔｒｉｌｏｂａｌ）形および複合形をはじめとする。これらの具体例のいくつかの態様において、繊維は、絹、木綿、ウール、亜麻、毛皮、毛髪、セルロース、ラミー、麻、リネン、木材パルプおよびその組み合わせから選択される天然繊維を含む。これらの具体例のいくつかの態様において、繊維は、ポリオレフィン、例えばポリエチレン、ポリプロピレンおよびポリブチレン；ハロゲン化ポリマー、例えばポリ塩化ビニル；ポリアラミド、例えばポリ−ｐ−フェニレンテレフタルアミド（例えば、ＤｕＰｏｎｔから入手可能なＫｅｖｌａｒ（登録商標）繊維）、ポリ−ｍ−フェニレンテレフタルアミド（例えば、ＤｕＰｏｎｔから入手可能なＮｏｍｅｘ（登録商標）繊維）；メラミンおよびメラミン誘導体（例えば、Ｂａｓｏｆｉｌ  Ｆｉｂｅｒｓ，ＬＬＣから入手可能なＢａｓｏｆｉｌ（登録商標）繊維）；ポリエステル、例えばポリエチレンテレフタレート、ポリエステル／ポリエーテル；ポリアミド、例えばナイロン６およびナイロン６，６；ポリウレタン、例えばＮｏｖｅｏｎから入手可能なＴｅｃｏｐｈｉｌｉｃ（登録商標）脂肪族熱可塑性ポリウレタン；アセテート；レーヨンアクリル；およびその組み合わせから選択される合成繊維を含む。これらの具体例のいくつかの態様において、繊維は、ガラス繊維、ボロン繊維およびロックウールから選択される無機繊維を含む。これらの具体例のいくつかの態様において、繊維は、ナイロン６；ナイロン６，６：ポリプロピレンおよびポリエチレンテレフタレートの少なくとも１つを含む。
【００２６】
本発明のいくつかの具体例において、処理された物品は処理剤を含み、この処理剤は、リン含有ポリマーを含み、リン含有ポリマーは、＞１０重量％（固体基準）のリン含有モノマー由来の単位を含み、ただし、処理剤は、ビニルホスホン酸由来でないリン含有モノマー由来の単位を＞１０重量％（固体基準）含み、かつ処理された物品は、少なくとも１重量％（固体基準）のリンを含むものとする。これらの具体例のいくつかの態様において、リン含有ポリマーは、１０超〜１００重量％（固体基準）のリン含有モノマー由来の単位を含む。これらの具体例のいくつかの態様において、リン含有ポリマーは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含む。これらの具体例のいくつかの態様において、処理された物品は少なくとも１．２５重量％、あるいは少なくとも１．５重量％、あるいは少なくとも１．７５重量％、あるいは少なくとも２．０重量％、あるいは少なくとも２．５重量％、あるいは少なくとも３．０重量％、あるいは少なくとも３．５重量％（固体基準）のリンを含む。
【００２７】
本発明のいくつかの具体例において、処理剤はリン含有ポリマーを含み、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み；リン含有モノマー由来の単位は、式（Ｉ）のモノマーおよびその塩由来であり、式（Ｉ）は次の通りである：
【００２８】
【化３】
2007277794.tif 000004
【００２９】
〔式中、ＺはＯおよびＮＨから選択されるか；あるいはＺはＯであり；Ｒ１は水素、ヒドロカルビル基および置換ヒドロカルビル基から選択されるか；あるいはＲ１は水素、アルキル基、置換アルキル基、アルケニル基、置換アルケニル基、アリール基および置換アリール基から選択されるか；あるいはＲ１は水素およびメチル基から選択されるか、あるいはＲ１は水素であり；各Ｒ２は独立して、水素、ヒドロカルビル基および置換ヒドロカルビル基から選択されるか；あるいは各Ｒ２は独立して、水素、アルキル基、置換アルキル基、アルケニル基、置換アルケニル基、アリール基および置換アリール基から選択されるか；あるいは各Ｒ２は独立して、水素および−ＣＯ２Ｒ３基（ここにおいて、Ｒ３は、水素、アルキル基、置換アルキル基、アルケニル基、置換アルケニル基、アリール基および置換アリール基から選択される）から選択され；Ｘ１はアルキル基；置換アルキル基；アルケニル基；置換アルケニル基；アリール基；置換アリール基および−（ＣＲ１２）ｄ−Ｏ−基（式中、ｄは１、２、３および４から選択される）から選択されるか；あるいはＸ１は、Ｃ１−４アルキル基、−（ＣＨ２）−Ｏ−基、−（ＣＨ２）２−Ｏ−基および−（ＣＨ２）３−Ｏ−基から選択され；Ｘ２は、水素およびヒドロキシ基から選択され；ａは１、２および３から選択され；ｂは０、１および２から選択され、ａ＋ｂ＝３である。〕ただし、処理剤は＞１０重量％（固体基準）のリン含有モノマー由来の単位を含有するものとし、かつ処理された物品は、少なくとも１重量％、あるいは少なくとも１．２５重量％、あるいは少なくとも１．５重量％、あるいは少なくとも１．７５重量％、あるいは少なくとも２．０重量％、あるいは少なくとも２．５重量％、あるいは少なくとも３．０重量％、あるいは少なくとも３．５重量％（固体基準）のリンを含有するものとする。
【００３０】
本発明のいくつかの具体例において、リン含有モノマー由来の単位は、式（ＩＩ）のモノホスフェート官能性モノマーおよびその塩から選択されるモノマー由来であり、式（ＩＩ）は次の通りである：
【００３１】
【化４】
2007277794.tif 000005
【００３２】
（式中、Ｒ４は、水素およびメチル基から選択され、およびＲ５のそれぞれは独立して、水素、Ｃ１−１２アルキル基、アリール基、置換アルキル基および置換アリール基から選択される）。
【００３３】
本発明のいくつかの具体例において、処理剤は、リン含有ポリマーを含み、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み、リン含有モノマー由来の単位は、ビス（ヒドロキシ−メチル）フマレートのアリルホスフェート；ビス（ヒドロキシ−メチル）イタコネートのアリルホスフェート；ビス（ヒドロキシ−メチル）フマレートのモノホスフェート；ビス（ヒドロキシ−メチル）イタコネートのモノホスフェート；ビス（ヒドロキシ−メチル）フマレートのジホスフェート；ビス（ヒドロキシ−メチル）イタコネートのジホスフェート；およびその塩から選択されるモノマー由来である。これらの具体例のいくつかの態様において、処理された物品は、少なくとも１．２５重量％、あるいは少なくとも１．５重量％、あるいは少なくとも１．７５重量％、あるいは少なくとも２．０重量％、あるいは少なくとも２．５重量％、あるいは少なくとも３．０重量％、あるいは少なくとも３．５重量％（固体基準）のリンを含有する。
【００３４】
本発明のいくつかの具体例において、処理剤は、リン含有ポリマーを含み、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み、リン含有モノマー由来の単位は、（メタ）アクリルアミドのホスフェートおよびその塩から選択されるモノマー由来である。これらの具体例のいくつかの態様において、リン含有モノマー由来の単位は、２−アクリルアミド−２−メチルプロパンホスホン酸および２−メタクリルアミド−２−メチルプロパンホスホン酸から選択されるモノマーに由来する。これらの具体例のいくつかの態様において、処理された物品は、少なくとも１．２５重量％、あるいは少なくとも１．５重量％、あるいは少なくとも１．７５重量％、あるいは少なくとも２．０重量％、あるいは少なくとも２．５重量％、あるいは少なくとも３．０重量％、あるいは少なくとも３．５重量％（固体基準）のリンを含有する。
【００３５】
本発明のいくつかの具体例において、処理剤は、リン含有ポリマーを含み、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み、リン含有モノマー由来の単位は、ヒドロキシアルキル（メタ）アクリレートのホスフェート、（ヒドロキシ）ホスフィニルメチル（メタ）アクリレートおよびその塩から選択されるモノマー由来である。これらの具体例のいくつかの態様において、モノマーは、２−ヒドロキシエチル（メタ）アクリレートのホスフェート、３−ヒドロキシプロピル（メタ）アクリレートのホスフェートおよび（ヒドロキシ）ホスフィニルメチル（メタ）アクリレートから選択される。これらの具体例のいくつかの態様において、モノマーは、２−ホスホエチル（メタ）アクリレート、ホスホエチルジ（メタ）アクリレート、２−ホスホプロピル（メタ）アクリレート、３−ホスホプロピル（メタ）アクリレート、および３−ホスホ−２−ヒドロキシプロピル（メタ）アクリレートから選択される。これらの具体例のいくつかの態様において、モノマーは、２−ホスホエチル（メタ）アクリレートから選択される。これらの具体例のいくつかの態様において、処理された物品は、少なくとも１．２５重量％、あるいは少なくとも１．５重量％、あるいは少なくとも１．７５重量％、あるいは少なくとも２．０重量％、あるいは少なくとも２．５重量％、あるいは少なくとも３．０重量％、あるいは３．５重量％（固体基準）のリンを含有する。
【００３６】
本発明のいくつかの具体例において、処理された物品は、≦５重量％のビニルホスホン酸およびビニルホスホン酸由来の単位を含有する。これらの具体例のいくつかの態様において、処理された物品は、＜４重量％；あるいは＜３重量％；あるいは＜２重量％；あるいは＜１重量％；あるいは＜０．５重量％；あるいは＜０．１重量％；あるいは＜０．０５重量％；あるいは＜０．０１重量％；あるいは＜０．００１重量％のビニルホスホン酸およびビニルホスホン酸由来の単位を含有する。
【００３７】
本発明のいくつかの具体例において、処理された物品は、１〜９９重量％（固体基準）の処理剤を含む。これらの具体例のいくつかの態様において、処理された物品は、５〜９９重量％、あるいは１０〜９０重量％、あるいは２０〜８０重量％（固体基準）の処理剤を含む。
【００３８】
本発明のいくつかの具体例において、処理された物品は、米国運輸省幹線道路交通安全局検査実験法  ＦＭＶＳＳ３０２（内装材の可燃性について）（ＴＰ−３０２−０３；１９９１年１０月１８日）により記載されている耐燃焼性要件を満たしている。
【００３９】
本発明のいくつかの具体例において、処理された物品は洗濯耐性である。本明細書および請求項において用いられる「洗濯耐性（ｗａｓｈ−ｄｕｒａｂｌｅ）」なる用語は、ＡＡＴＣＣ試験法１２４−２００１に従って行われる洗濯に５回付した後に処理された物品が≧０．５重量％のリンを含有することを意味する。
【００４０】
本発明のいくつかの具体例において、リン含有ポリマーは、−４５〜８５℃；あるいは−３０〜６０℃；あるいは−２０〜４０℃のＴｇを有する。
【００４１】
本発明のいくつかの具体例において、リン含有ポリマーは、＜９０重量％（固体基準）の、スチレン、ブタジエン、α−メチルスチレン、ビニルトルエン、ビニルナフタレン、エチレン、プロピレン、ビニルアセテート、ビニルバーサテート、塩化ビニル、塩化ビニリデン、アクリロニトリル、メタクリロニトリル、（メタ）アクリルアミド、メチロール（メタ）アクリルアミド、（メタ）アクリル酸のＣ１−Ｃ４０アルキルエステル；他の（メタ）アクリレート；アルコキシアルキル（メタ）アクリレート；エチレン性不飽和ジおよびトリカルボン酸および無水物のモノ、ジ、トリアルキルエステル；および他のカルボン酸含有モノマーから選択される非リンモノマー由来のモノマー単位をさらに含む。これらの具体例のいくつかの態様において、（メタ）アクリル酸のＣ１−Ｃ４０アルキルエステルは、たとえば、メチル（メタ）アクリレート、エチル（メタ）アクリレート、ｎ−ブチル（メタ）アクリレート、２−エチルヘキシル（メタ）アクリレート、シクロヘキシル（メタ）アクリレート、ｎ−オクチル（メタ）アクリレート、ｎ−デシル（メタ）アクリレート、ｎ−ドデシル（メタ）アクリレート、テトラデシル（メタ）アクリレート、ラウリル（メタ）アクリレート、オレイル（メタ）アクリレート、パルミチル（メタ）アクリレートおよびステアリル（メタ）アクリレートを包含する。これらの具体例のいくつかの態様において、他の（メタ）アクリレートは、たとえば、イソボルニル（メタ）アクリレート、ベンジル（メタ）アクリレート、フェニル（メタ）アクリレート、２−ブロモエチル（メタ）アクリレート、２−フェニルエチル（メタ）アクリレートおよび１−ナフチル（メタ）アクリレートを包含する。これらの具体例のいくつかの態様において、アルコキシアルキル（メタ）アクリレート、たとえば、エトキシエチル（メタ）アクリレート、ヒドロキシアルキル（メタ）アクリレートは、たとえば、２−ヒドロキシエチル（メタ）アクリレートおよび３−ヒドロキシプロピル（メタ）アクリレートを包含する。これらの具体例のいくつかの態様において、エチレン性不飽和ジおよびトリカルボン酸および無水物のモノ−、ジ−、トリアルキルエステルは、たとえば、エチルマレエート、ジメチルフマレートおよびエチルメチルイタコネートを包含する。本発明のいくつかの具体例において、他のカルボン酸含有モノマーは、たとえば、（メタ）アクリル酸、イタコン酸、フマル酸およびマレイン酸を包含する。
【００４２】
本発明のいくつかの具体例において、リン含有ポリマーは、さらに、＜９０重量％（固体基準）の、分子量の増大およびポリマー粒子の架橋に有効な少なくとも１つの多エチレン性不飽和モノマーを含む非リン含有モノマー由来のモノマー単位を含む。これらの具体例のいくつかの態様において、少なくとも１つの多エチレン性不飽和モノマーは、アリル（メタ）アクリレート；トリプロピレングリコールジ（メタ）アクリレート；ジエチレングリコールジ（メタ）アクリレート；エチレングリコールジ（メタ）アクリレート；１，６−ヘキサンジオールジ（メタ）アクリレート；１，３−ブチレングリコールジ（メタ）アクリレート；ポリアルキレングリコールジ（メタ）アクリレート：ジアリルフタレート；トリメチロールプロパントリ（メタ）アクリレート；ジビニルベンゼン；ジビニルトルエン；ジエチレングリコールジビニルエーテル；トリビニルベンゼン；ジビニルナフタレンおよびその組み合わせから選択される。
【００４３】
本発明のいくつかの具体例において、処理剤は、少なくとも１つのバインダーをさらに含む。これらの具体例のいくつかの態様において、処理剤は、０重量％以上９０重量％未満、あるいは１０〜７０重量％、あるいは１５重量％以上９０重量％未満、あるいは２５重量％以上９０重量％未満、あるいは７０重量％以上９０重量％未満（固体基準）のバインダーを含む。これらの具体例のいくつかの態様において、少なくとも１つのバインダーは、ポリウレタンバインダー、アクリルバインダー、ポリ酢酸ビニルバインダー、エチレン酢酸ビニルバインダー、エチレン塩化ビニルバインダー、スチレンブタジエンゴムバインダー、ニトリルバインダー、シリコーンバインダー、ポリビニルアルコールバインダー、フェノール系バインダー、熱硬化性バインダー、ポリ塩化ビニルバインダー、フェノールホルムアルデヒドバインダー、メラミンホルムアルデヒドバインダー、尿素ホルムアルデヒドバインダー、メラミン尿素バインダー、イソシアネートバインダーおよびイソシアヌレートバインダーから選択される。これらの具体例のいくつかの態様において、少なくとも１つのバインダーは、メチロール−アクリルアミド、尿素、ブロックされたイソシアネート、エポキシ、メラミン−ホルムアルデヒド、アルコキシアルキルメラミン、カルボジイミドおよびその組み合わせから選択される架橋剤を含有する架橋されたバインダーである。これらの具体例のいくつかの態様において、少なくとも１つのバインダーは少なくとも１つのアクリルバインダーを含む。
【００４４】
本発明のいくつかの態様において、処理剤は添加剤をさらに含む。これらの具体例のいくつかの態様において、添加剤は、促進剤（たとえば、リン含有促進剤）；乳化剤；顔料；充填剤；増量剤（たとえば、尿素および炭水化物、たとえば、セルロースおよび糖）；移動防止助剤；硬化剤；造膜助剤；界面活性剤（たとえば、イオン性界面活性剤、非イオン性界面活性剤および両性イオン性界面活性剤）；展着剤；粉塵抑制剤（たとえば、鉱物油粉塵抑制剤）；殺生剤；可塑剤；オルガノシラン；消泡剤（たとえば、ジメチコン、シリコーン油およびエトキシル化非イオン性物質）；腐食抑制剤（たとえば、ｐＨ＜４で有効な腐食抑制剤、たとえば、チオ尿素、オキサレートおよびクロメート）；着色剤；帯電防止剤；滑剤；ワックス；酸化防止剤；カップリング剤（たとえば、Ｄｏｗ−Ｃｏｒｎｉｎｇ  Ｃｏｒｐｏｒａｔｉｏｎから入手可能なオルガノシリコン油；Ｐｅｔｒａｒｃｈ  Ｓｙｓｔｅｍｓから入手可能なＡ０７００、Ａ０７５０およびＡ０８００；Ｄｏｗ  Ｃｈｅｍｉｃａｌ  Ｃｏｒｐｏｒａｔｉｏｎから入手可能なＡ１１６０およびＧＥ  Ｓｉｌｉｃｏｎｅｓ−−ＯＳｉ  Ｓｐｅｃｉａｌｔｉｅｓから入手可能なＳｉｌｑｕｅｓｔ（商標）Ａ−１８７）；ポリマー；防水剤（たとえば、シリコーンおよびエマルジョンポリマー、たとえば、共重合単位としてエマルジョンポリマーの固形分の重量基準で３０重量％より多い、Ｃ４以上のアルキル基を含有するエチレン性不飽和アクリルモノマーを含有するエマルジョンポリマー）；湿潤剤；リグニン；難燃剤；酸化防止剤；レオロジー改良剤；増白剤；紫外線安定剤；発泡剤およびその組み合わせから選択される。これらの具体例のいくつかの態様において、添加剤は、炭酸カルシウム、水酸化マグネシウム、三水酸化アルミニウム、シリカ、マイカ、ナノサイズの無機物質、クレー、ホウ酸亜鉛、臭素化ジフェニルエーテル、尿素、メラミン、シラン、アミノシラン、オルガノホスフェート、顔料、アミン、エタノールアミンおよび界面活性剤から選択される。
【００４５】
本発明のいくつかの具体例において、処理された物品は、コーティング、プリンティング、着色剤（たとえば、ポリ（オキシアルキレン化）着色剤、ならびに顔料、染料および色味剤）、帯電防止剤、増白化合物、成核剤、酸化防止剤、ＵＶ安定剤、増量剤、パーマネントプレス加工剤、柔軟剤、滑剤、硬化促進剤、毛玉防止剤、反射コーティング、乳白剤、難燃剤、ブロッキング防止剤およびその組み合わせをさらに含む。これらの具体例のいくつかの態様において、処理された物品は、処理された物品の湿潤性および洗浄性を向上させる、汚れ放出剤をさらに含む。これらの具体例のいくつかの態様において、処理された物品は、防水材料をさらに含む。これらの具体例のいくつかの態様において、防水材料は、撥水フルオロカーボンおよびその誘導体、シリコーン、ワックスおよびその組み合わせから選択される。
【００４６】
本発明のいくつかの具体例において、処理された物品を製造する方法は：基体を提供することを含み、ここにおいて、基体は、繊維、不織布、織物および紙から選択される。これらの具体例のいくつかの態様において、基体は、繊維、不織布および織物から選択される。これらの具体例のいくつかの態様において、基体は不織布および織物から選択される。これらの具体例のいくつかの態様において、基体は不織布である。これらの具体例のいくつかの態様において、基体は繊維である。これらの具体例のいくつかの態様において、基体は織物である。これらの具体例のいくつかの態様において、基体は紙である。
【００４７】
本発明のいくつかの具体例において、処理された物品を製造する方法は：基体を提供することを含み、ここにおいて、基体は、天然繊維、合成繊維、無機繊維、その組み合わせおよびブレンドから選択される繊維を含む。これらの具体例のいくつかの態様において、繊維は、任意のデニールのものであってよく；マルチフィラメントであっても、あるいはモノフィラメントであってもよく；仮撚りまたは加撚であってもよく；加撚および／または溶融により複数のデニールフィラメントを単糸に組み込むことができ；および任意の断面を示す多成分繊維であってよく、たとえば、シース／コア形、サイドバイサイド形、パイウェッジ形、セグメント化リボン形、セグメント化クロス形、先端が三つに分岐した形および複合形をはじめとする。これらの具体例のいくつかの態様において、繊維は、絹、木綿、ウール、亜麻、毛皮、毛髪、セルロース、ラミー、麻、リネン、木材パルプおよびその組み合わせから選択される天然繊維を含む。これらの具体例のいくつかの態様において、繊維は、ポリオレフィン、例えばポリエチレン、ポリプロピレンおよびポリブチレン；ハロゲン化ポリマー、例えばポリ塩化ビニル；ポリアラミド、例えばポリ−ｐ−フェニレンテレフタルアミド（例えば、ＤｕＰｏｎｔから入手可能なＫｅｖｌａｒ（登録商標）繊維）、ポリ−ｍ−フェニレンテレフタルアミド（例えば、ＤｕＰｏｎｔから入手可能なＮｏｍｅｘ（登録商標）繊維）；メラミンおよびメラミン誘導体（例えば、Ｂａｓｏｆｉｌ  Ｆｉｂｅｒｓ，ＬＬＣから入手可能なＢａｓｏｆｉｌ（登録商標）繊維）；ポリエステル、例えばポリエチレンテレフタレート、ポリエーテル；ポリアミド、例えばナイロン６およびナイロン６，６；ポリウレタン、例えばＮｏｖｅｏｎから入手可能なＴｅｃｏｐｈｉｌｉｃ（登録商標）脂肪族熱可塑性ポリウレタン；アセテート；レーヨンアクリル；およびその組み合わせから選択される合成繊維を含む。これらの具体例のいくつかの態様において、繊維は、ガラス繊維、ボロン繊維およびロックウールから選択される無機繊維を含む。これらの具体例のいくつかの態様において、繊維は、ナイロン６；ナイロン６，６：ポリプロピレンおよびポリエチレンテレフタレートの少なくとも１つを含む。
【００４８】
本発明のいくつかの具体例において、処理された物品を製造する方法は：リン含有ポリマーを含む処理剤を提供することを含み、ここにおいて、リン含有ポリマーは、＞１０重量％（固体基準）のリン含有モノマー由来の単位を含み、ただし、処理剤はビニルホスホン酸由来でないリン含有モノマー由来の単位を＞１０重量％（固体基準）含有し、かつ処理された物品は少なくとも１重量％（固体基準）のリンを含有するものとする。これらの具体例のいくつかの態様において、リン含有ポリマーは１０超〜１００重量％（固体基準）のリン含有モノマー由来の単位を含む。これらの具体例のいくつかの態様において、リン含有ポリマーは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含む。これらの具体例のいくつかの態様において、処理された物品は、少なくとも１．２５重量％、あるいは少なくとも１．５重量％、あるいは少なくとも１．７５重量％、あるいは少なくとも２．０重量％、あるいは少なくとも２．５重量％、あるいは少なくとも３．０重量％、あるいは少なくとも３．５重量％（固体基準）のリンを含有する。
【００４９】
本発明のいくつかの具体例において、処理された物品を製造する方法は：リン含有ポリマーを含む処理剤を提供することを含み、ここにおいてリン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み：ここにおいて、リン含有モノマー由来の単位は、式（Ｉ）のモノマーおよびその塩由来であり、ここにおいて、式（Ｉ）は次の通りである：
【００５０】
【化５】
2007277794.tif 000006
【００５１】
（式中、ＺはＯおよびＮＨから選択されるか；あるいはＺはＯであり；Ｒ１は水素、ヒドロカルビル基および置換ヒドロカルビル基から選択されるか；あるいはＲ１は水素、アルキル基、置換アルキル基、アルケニル基、置換アルケニル基、アリール基および置換アリール基から選択されるか；あるいはＲ１は水素およびメチル基から選択されるか、あるいはＲ１は水素であり；各Ｒ２は独立して、水素、ヒドロカルビル基および置換ヒドロカルビル基から選択されるか；あるいは各Ｒ２は独立して、水素、アルキル基、置換アルキル基、アルケニル基、置換アルケニル基、アリール基および置換アリール基から選択されるか；あるいは各Ｒ２は独立して、水素および−ＣＯ２Ｒ３基（ここにおいて、Ｒ３は、水素、アルキル基、置換アルキル基、アルケニル基、置換アルケニル基、アリール基、および置換アリール基から選択される）から選択され；Ｘ１はアルキル基；置換アルキル基；アルケニル基；置換アルケニル基；アリール基；置換アリール基および−（ＣＲ１２）ｄ−Ｏ−基（式中、ｄは１、２、３および４から選択される）から選択されるか；あるいはＸ２は、Ｃ１−４アルキル基、−（ＣＨ２）−Ｏ−基、−（ＣＨ２）２−Ｏ−基および−（ＣＨ２）３−Ｏ−基から選択され；Ｘ２は、水素およびヒドロキシ基から選択され；ａは１、２および３から選択され；ｂは０、１および２から選択され、ａ＋ｂ＝３である。）ただし、処理剤は＞１０重量％（固体基準）のリン含有モノマー由来の単位を含有するものとし、かつ処理された物品は、少なくとも１重量％、あるいは少なくとも１．２５重量％、あるいは少なくとも１．５重量％、あるいは少なくとも１．７５重量％、あるいは少なくとも２．０重量％、あるいは少なくとも２．５重量％、あるいは少なくとも３．０重量％、あるいは少なくとも３．５重量％（固体基準）のリンを含有するものとする。
【００５２】
本発明のいくつかの具体例において、処理された物品を調製する方法は：リン含有ポリマーを含む処理剤を提供することを含み、ここにおいて、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み；ここにおいて、リン含有モノマー由来の単位は、式（ＩＩ）のモノホスフェート官能性モノマーおよびその塩から選択されるモノマー由来であり、式（ＩＩ）は次の通りである：
【００５３】
【化６】
2007277794.tif 000007
【００５４】
（式中、Ｒ４は、水素およびメチル基から選択され、Ｒ５のそれぞれの場合は独立して、水素、Ｃ１−１２アルキル基、アリール基、置換アルキル基および置換アリール基から選択される）。
【００５５】
本発明のいくつかの具体例において、処理された物品を製造する方法は：リン含有ポリマーを含む処理剤を提供することを含み、ここにおいて、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み；リン含有モノマー由来の単位は、ビス（ヒドロキシ−メチル）フマレートのアリルホスフェート；ビス（ヒドロキシ−メチル）イタコネートのアリルホスフェート；ビス（ヒドロキシ−メチル）フマレートのモノホスフェート；ビス（ヒドロキシ−メチル）イタコネートのモノホスフェート；ビス（ヒドロキシ−メチル）フマレートのジホスフェート；ビス（ヒドロキシ−メチル）イタコネートのジホスフェート；およびその塩から選択されるモノマー由来である。
【００５６】
本発明のいくつかの具体例において、処理された物品を製造する方法は：リン含有ポリマーを含む処理剤を提供することを含み、ここにおいて、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み；リン含有モノマー由来の単位は、（メタ）アクリルアミドのホスフェートおよびその塩から選択されるモノマー由来である。これらの具体例のいくつかの態様において、リン含有モノマー由来の単位は、２−アクリルアミド−２−メチルプロパンホスホン酸および２−メタクリルアミド−２−メチルプロパンホスホン酸から選択されるモノマー由来である。
【００５７】
本発明のいくつかの具体例において、処理された物品を製造する方法は：リン含有ポリマーを含む処理剤を提供することを含み、ここにおいて、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み；リン含有モノマー由来の単位は、ヒドロキシアルキル（メタ）アクリレートのホスフェート、（ヒドロキシ）ホスフィニルメチル（メタ）アクリレートおよびその塩から選択されるモノマー由来である。これらの具体例のいくつかの態様において、モノマーは、２−ヒドロキシエチル（メタ）アクリレートのホスフェート、３−ヒドロキシプロピル（メタ）アクリレートのホスフェートおよび（ヒドロキシ）ホスフィニルメチル（メタ）アクリレートから選択される。これらの具体例のいくつかの態様において、モノマーは、２−ホスホエチル（メタ）アクリレート、ホスホエチルジ（メタ）アクリレート、２−ホスホプロピル（メタ）アクリレート、３−ホスホプロピル（メタ）アクリレート、および３−ホスホ−２−ヒドロキシプロピル（メタ）アクリレートから選択される。これらの具体例のいくつかの態様において、モノマーは、２−ホスホエチル（メタ）アクリレートから選択される。
【００５８】
本発明のいくつかの具体例において、基体を処理剤で処理して処理された物品を製造することは、任意の好適な方法を使用して、基体の表面の少なくとも一部に処理剤を適用することを含む。これらの具体例のいくつかの態様において、処理剤は、イグゾースチョン（ｅｘｈａｕｓｔｉｏｎ）、パッドコーティング、スクリーンコーティング、スプレーコーティング、ロールコーティング、ナイフコーティング、フォームコーティング、ディップコーティングおよびその組み合わせから選択される方法を用いて基体に適用される。これらの具体例のいくつかの態様において、処理剤は、パッドコーティング、スプレーコーティング、ナイフコーティング、ロールコーティングおよびその組み合わせから選択される方法を用いて基体に適用される。
【００５９】
本発明のいくつかの具体例において、基体を処理剤で処理して処理された物品を製造することは、処理された物品を製造するための処理剤での基体の処理を促進するために、処理剤をキャリア媒体中に組み入れることを含む。好適なキャリア媒体は、液体、固体、気体およびその組み合わせを包含する。これらの具体例のいくつかの態様において、処理剤はキャリア媒体としての水中に組み入れられる。これらの具体例のいくつかの態様において、処理剤はキャリア媒体としての低分子量有機溶媒中に組み入れられる。これらの具体例のいくつかの態様において、低分子量有機溶媒は、エタノール、メタノール、ｎ−プロパノール、イソプロパノールおよびその混合物から選択される。これらの具体例のいくつかの態様において、処理剤は、キャリア媒体としての低分子量有機溶媒の１以上および水の混合物中に組み入れられる。
【００６０】
本発明のいくつかの具体例において、基体を処理剤で処理して処理された物品を製造することは、乾燥形態において基体の表面に処理剤を適用することを含む。これらの具体例のいくつかの態様において、処理剤は、乾燥粉末、顆粒、錠剤、カプセル化複合体またはその組み合わせとして基体に適用される。
【００６１】
本発明のいくつかの具体例において、処理された物品を製造する方法は：基体を処理剤で処理して、処理された物品を製造した後に、前記処理された物品を乾燥させることをさらに含む。処理された物品の任意の乾燥は、基体から水分および他の揮発成分を除去する働きをし得る。これらの具体例のいくつかの態様において、処理された物品は、対流乾燥、接触乾燥、放射乾燥およびその組み合わせから選択される技術を用いて乾燥される。
【００６２】
本発明のいくつかの具体例において、処理された物品を調製する方法は：基体を処理剤で処理した後に、処理剤を硬化させることをさらに含む。これらの具体例のいくつかの態様において、処理された物品を乾燥させ、硬化させることができる。これらの具体例のいくつかの態様において、処理された物品は、１処理工程において、あるいは２以上の独立した処理工程において乾燥させ、硬化させることができる。
【００６３】
本発明のいくつかの具体例において、処理された物品は、有利には、たとえば、衣類、衣類用芯地、室内装飾材料、カーペット、詰め物（再生詰め物）、天井タイル、防音タイル、再生詰め物、裏材、壁装材、屋根葺用製品、家庭用ラップ、断熱材、寝具類、布巾、タオル、手袋、敷物、フロアマット、掛け布、家庭用リンネル製品、布製バッグ、天幕、乗物用カバー、ボート用カバー、テント、農業用カバー、ジオテキスタイル、自動車用天井、濾過媒体、防塵マスク、繊維フィル、封筒、荷札、ラベル、おむつ、傷の処置用製品および医療処置用製品（たとえば、例えば、滅菌ラップ、キャップ、ガウン、マスク、ドレーピング）をはじめとする様々な物品として、または該物品において使用することができる。これらの具体例のいくつかの態様において、処理された物品は、有利には前記物品に難燃性を付与する。これらの具体例のいくつかの態様において、この物品は標準的試験を使用して測定されるような難燃性を示す。
【００６４】
本発明のいくつかの具体例を以下の実施例において詳細に説明する。
【実施例】
【００６５】
実施例１
比較処理ｗ／ｏリン含有ポリマー
加熱マントル、スターラー、窒素インレットおよびモノマーフィードラインインレットを備えた３リットルの四つ口フラスコに５２５グラムの脱イオン水、６．２５グラムの２３重量％分岐ドデシルベンゼンスルホン酸ナトリウムの水中溶液（Ｓｔｅｐａｎから入手可能なＰｏｌｙｓｔｅｐ（登録商標）Ａ−１６−２２）、および１５グラムのイタコン酸を添加した。フラスコの内容物を撹拌しながら８５℃に加熱した。８５℃に達すると、１４グラムの脱イオン水、０．０５グラムの２３重量％分岐ドデシルベンゼンスルホン酸ナトリウムの水中溶液（Ｐｏｌｙｓｔｅｐ  Ａ−１６−２２）、３７．５グラムのブチルアクリレート、３グラムのスチレン、０．２５グラムのアクリル酸および１．５グラムの過硫酸アンモニウムの１２．５グラムの水中開始剤溶液を含有するモノマーエマルジョンをフラスコに添加した。フラスコの内容物を次いで８５℃で１０分間維持して、ポリマーシードを形成した。２６２グラムの脱イオン水、１．７５グラムの２３重量％分岐ドデシルベンゼンスルホン酸ナトリウムの水中溶液（Ｐｏｌｙｓｔｅｐ  Ａ−１６−２２）、７６０グラムのブチルアクリレート、１００グラムのスチレン、および２５グラムのアクリル酸を含有するモノマーエマルジョンをフラスコに４．４ｇ／分の速度で２０分間、次いで９．６８ｇ／分の速度で２．０時間添加した。５２．５グラムの水中の、１．０グラムの過硫酸アンモニウムを含有する触媒溶液をフラスコに同時に０．２１５ｍＬ／分の速度で２０分間、次いで０．４８１ｍＬ／分の速度で２時間添加した。両フィードが完了したら、フラスコの内容物を８５℃で１５分間維持した。９６グラムの脱イオン水、０．７５グラムの２３重量％分岐ドデシルベンゼンスルホン酸ナトリウムの水中溶液（Ｐｏｌｙｓｔｅｐ  Ａ−１６−２２）、９０グラムのスチレン、および１０グラムのアクリル酸を含有する第二段エマルジョンをフラスコに添加した。フラスコに次に、３．２５グラムの０．０１５重量％硫酸鉄溶液、１５グラムの水中に溶解させた０．９グラムの７０重量％ｔ−ブチルヒドロパーオキシド、および２０グラムの水中に溶解させた０．５グラムのイソアスコルビン酸を含有する溶液を入れた。フラスコの内容物を次いで６５℃に冷却した。フラスコに次いで２２．５グラムの水中に溶解させた３．０グラムの７０重量％のｔ−ブチルヒドロパーオキシドおよび８７．５グラムの水中に溶解させた１．２５グラムのイソアスコルビン酸を４５分にわたって添加した。フラスコの内容物を次いで室温に冷却し、６７．５グラムの水中２１．５グラムの２８％水酸化アンモニウム溶液を添加した。１００メッシュナイロンスクリーン（Ｔｙｌｅｒ等価１５０ミクロンオープニング、ＡＳＴＭＥ１１規格）を通してフラスコの内容物をろ過した。生成物濾液はＴｇ−２９℃の４５重量％固形分をもたらした。
【００６６】
実施例２
７重量％のホスホエチルメタクリレートモノマー由来の単位を有するリン含有ポリマーを含む処理剤
加熱マントル、スターラー、窒素インレットおよびモノマーフィードラインインレットを備えた３リットルの四つ口フラスコに５２５グラムの脱イオン水、６．２５グラムの２３重量％分岐ドデシルベンゼンスルホン酸ナトリウムの水中溶液（Ｓｔｅｐａｎから入手可能なＰｏｌｙｓｔｅｐ  Ａ−１６−２２）、および１５グラムのイタコン酸を添加した。フラスコの内容物を次いで撹拌しながら８５℃に加熱した。８５℃に達すると、１４グラムの脱イオン水、０．０５グラムの２３重量％分岐ドデシルベンゼンスルホン酸ナトリウムの水中溶液（Ｐｏｌｙｓｔｅｐ  Ａ−１６−２２）、３９．０グラムのブチルアクリレート、３グラムのスチレン、０．２５グラムのアクリル酸および１．５グラムの過硫酸アンモニウムの１２．５グラムの水中開始剤溶液を含有するモノマーエマルジョンをフラスコに添加した。フラスコの内容物を次いで８５℃で１０分間維持して、ポリマーシードを形成した。２６６グラムの脱イオン水、１．７４グラムの２３重量％分岐ドデシルベンゼンスルホン酸ナトリウムの水中溶液（Ｐｏｌｙｓｔｅｐ  Ａ−１６−２２）、７１１グラムのブチルアクリレート、５７グラムのスチレン、および４．７５グラムのアクリル酸、１２グラムのメチルメタクリレート、および７０グラムのホスホエチルメタクリレートを含有するモノマーエマルジョンをフラスコに４．４ｇ／分の速度で２０分間、次いで９．６８ｇ／分の速度で２．０時間添加した。５２．５グラムの水中、１．０グラムの過硫酸アンモニウムを含有する触媒溶液をフラスコに同時に０．２１５ｍＬ／分の速度で２０分間、次いで０．４８１ｍＬ／分の速度で２．０時間添加した。フィードが完了したら、フラスコの内容物を８５℃で１５分間維持した。９６グラムの脱イオン水、０．７５グラムの２３重量％分岐ドデシルベンゼンスルホン酸ナトリウムの水中溶液（Ｐｏｌｙｓｔｅｐ  Ａ−１６−２２）、９０グラムのスチレン、および１０グラムのアクリル酸を含有する第二段エマルジョンをフラスコに添加した。フラスコに次に、４グラムの０．０１５％硫酸鉄溶液、１５グラムの水中に溶解させた０．９グラムの７０％ｔ−ブチルヒドロパーオキシドおよび２０グラムの水中に溶解させた０．５グラムのイソアスコルビン酸を含有する溶液を入れた。フラスコの内容物を次いで６５℃に冷却した。フラスコに次いで２２．５グラムの水中に溶解させた３．０グラムの７０重量％のｔ−ブチルヒドロパーオキシドおよび８７．５グラムの水中に溶解させた１．２５グラムのイソアスコルビン酸を４５分にわたって添加した。フラスコの内容物を次いで室温に冷却し、６７．５グラムの水中２１．５グラムの２８％水酸化アンモニウム溶液を添加した。１００メッシュナイロンスクリーン（Ｔｙｌｅｒ等価１５０ミクロンオープニング、ＡＳＴＭＥ１１規格）を通してフラスコの内容物をろ過した。生成物濾液はＴｇ−２９℃の４４重量％固形分をもたらした。
【００６７】
実施例３
１２重量％のホスホエチルメタクリレートモノマー由来の単位を有するリン含有ポリマーを含む処理剤
加熱マントル、スターラー、窒素インレットおよびモノマーフィードラインインレットを備えた３リットルの四つ口フラスコに６５０グラムの脱イオン水、６．２５グラムの２３重量％分岐ドデシルベンゼンスルホン酸ナトリウムの水中溶液（Ｐｏｌｙｓｔｅｐ  Ａ−１６−２２）、および１５グラムのイタコン酸を添加した。フラスコの内容物を次いで撹拌しながら８５℃に加熱した。８５℃に達すると、１４．７グラムの脱イオン水、０．１グラムの２３重量％分岐ドデシルベンゼンスルホン酸ナトリウムの水中溶液（Ｐｏｌｙｓｔｅｐ  Ａ−１６−２２）、３９．０グラムのブチルアクリレート、３．４グラムのスチレン、０．２８グラムのアクリル酸および３．０グラムの過硫酸アンモニウムの１２．５グラムの水中開始剤溶液を含有するモノマーエマルジョンをフラスコに添加した。フラスコの内容物を８５℃で１０分間維持して、ポリマーシードを形成した。２６６グラムの脱イオン水、１．６５グラムの２３重量％分岐ドデシルベンゼンスルホン酸ナトリウムの水中溶液（Ｐｏｌｙｓｔｅｐ  Ａ−１６−２２）、６６１グラムのブチルアクリレート、５６．６グラムのスチレン、および４．７２グラムのアクリル酸、２１グラムのメチルメタクリレート、および１２０グラムのホスホエチルメタクリレートを含有するモノマーエマルジョンをフラスコに４．４ｇ／分の速度で２０分間、次いで９．６８ｇ／分の速度で２．０時間添加した。５２．５グラムの水中、１．０グラムの過硫酸アンモニウムを含有する触媒溶液をフラスコに同時に０．２１５ｍＬ／分の速度で２０分間、次いで０．４８１ｍＬ／分の速度で２．０時間添加した。両フィードが完了したら、フラスコの内容物を８５℃で１５分間維持した。９６グラムの脱イオン水、０．７５グラムの２３重量％分岐ドデシルベンゼンスルホン酸ナトリウムの水中溶液（Ｐｏｌｙｓｔｅｐ  Ａ−１６−２２）、９０グラムのスチレン、および１０グラムのアクリル酸を含有する第二段エマルジョンをフラスコに添加した。フラスコに次に、３．２５グラムの０．０１５％硫酸鉄溶液、１５グラムの水中に溶解させた０．９グラムの７０％ｔｅｒｔ−ブチルヒドロパーオキシドおよび２０グラムの水中に溶解させた０．５グラムのイソアスコルビン酸を含有する溶液を入れた。フラスコの内容物を次いで６５℃に冷却した。フラスコに次いで２２．５グラムの水中に溶解させた３．０グラムの７０重量％のｔ−ブチルヒドロパーオキシドおよび８７．５グラムの水中に溶解させた１．２５グラムのイソアスコルビン酸を４５分にわたって添加した。フラスコの内容物を次いで室温に冷却し、６７．５グラムの水中２１．５グラムの２８％水酸化アンモニウム溶液を添加した。１００メッシュナイロンスクリーン（Ｔｙｌｅｒ等価１５０ミクロンオープニング、ＡＳＴＭＥ１１規格）を通してフラスコの内容物をろ過した。生成物濾液はＴｇ−２２℃の４３重量％固形分をもたらした。
【００６８】
実施例４
２０重量％のホスホエチルメタクリレートモノマー由来の単位を有するリン含有ポリマーを含む処理剤
加熱マントル、スターラー、窒素インレットおよびモノマーフィードラインインレットを備えた３リットルの四つ口フラスコに５２５グラムの脱イオン水、６．２５グラムの２３重量％分岐ドデシルベンゼンスルホン酸ナトリウムの水中溶液（Ｐｏｌｙｓｔｅｐ  Ａ−１６−２２）、および１０グラムのイタコン酸を添加した。フラスコの内容物を次いで撹拌しながら８５℃に加熱した。８５℃に達すると、１４グラムの脱イオン水、０．０５グラムの２３重量％分岐ドデシルベンゼンスルホン酸ナトリウムの水中溶液（Ｐｏｌｙｓｔｅｐ  Ａ−１６−２２）、３５グラムのブチルアクリレート、５．０グラムのスチレン、３．０グラムの過硫酸アンモニウムの１２．５グラムの水中開始剤溶液を含有するモノマーエマルジョンをフラスコに添加した。フラスコの内容物を次いで８５℃で１０分間維持して、ポリマーシードを形成した。２４５グラムの脱イオン水、１．７４グラムの２３重量％分岐ドデシルベンゼンスルホン酸ナトリウムの水中溶液（Ｐｏｌｙｓｔｅｐ  Ａ−１６−２２）、６４５グラムのブチルアクリレート、９．５グラムのスチレン、３５グラムのメチルメタクリレート、および２００グラムのホスホエチルメタクリレートを含有するモノマーエマルジョンをフラスコに４．４ｇ／分の速度で２０分間、次いで９．６８ｇ／分の速度で２．０時間添加した。５２．５グラムの水中、１．０グラムの過硫酸アンモニウムを含有する触媒溶液をフラスコに同時に０．２１５ｍＬ／分の速度で２０分間、次いで０．４８１ｍＬ／分の速度で２．０時間添加した。両フィードが完了したら、フラスコの内容物を８５℃で１５分間維持した。９６グラムの脱イオン水、０．７５グラムの２３重量％分岐ドデシルベンゼンスルホン酸ナトリウムの水中溶液（Ｐｏｌｙｓｔｅｐ  Ａ−１６−２２）、９０グラムのスチレン、および１０グラムのアクリル酸を含有する第二段エマルジョンをフラスコに添加した。フラスコに次に、４グラムの０．０１５％硫酸鉄溶液、１５グラムの水中に溶解させた０．９グラムの７０％ｔ−ブチルヒドロパーオキシドおよび２０グラムの水中に溶解させた０．５グラムのイソアスコルビン酸を含有する溶液を入れた。フラスコの内容物を次いで６５℃で２０分間維持した。フラスコの内容物を次に室温に冷却し、６７．５グラムの水中２１．５グラムの２８％水酸化アンモニウム溶液を添加した。１００メッシュナイロンスクリーン（Ｔｙｌｅｒ等価１５０ミクロンオープニング、ＡＳＴＭＥ１１規格）を通してフラスコの内容物をろ過した。生成物濾液はＴｇ−２７．５℃の４２重量％固形分をもたらした。
【００６９】
実施例５
２０重量％のホスホエチルメタクリレートモノマー由来の単位を有するリン含有ポリマーを含む処理剤
加熱マントル、スターラー、窒素インレットおよびモノマーフィードラインインレットを備えた３リットルの四つ口フラスコに５５０グラムの脱イオン水および３グラムの３０重量％ラウリルエーテル硫酸ナトリウムの水中溶液（Ｃｏｇｎｉｓから入手可能なＤｉｓｐｏｎｉｌ（登録商標）ＦＥＳ３２ＩＳ）を添加した。フラスコの内容物を次いで撹拌しながら８５℃に加熱した。８５℃に達すると、２０グラムの脱イオン水中１．８グラムの炭酸ナトリウムの溶液および１２．７５グラムの脱イオン水、０．８５グラムの３０重量％ラウリルエーテル硫酸ナトリウムの水中溶液（Ｃｏｇｎｉｓから入手可能なＤｉｓｐｏｎｉｌ  ＦＥＳ３２ＩＳ）、１０．２グラムのブチルアクリレート、９．３グラムのメチルメタクリレートおよび１．５グラムの過硫酸アンモニウムの２３．５グラムの水中開始剤溶液を含有するモノマーエマルジョンをフラスコに添加した。フラスコの内容物を次いで８５℃で１０分間維持して、ポリマーシードを形成した。次に、２８７．２５グラムの脱イオン水、１９．１５グラムの３０重量％ラウリルエーテル硫酸ナトリウムの水中溶液（Ｃｏｇｎｉｓから入手可能なＤｉｓｐｏｎｉｌ  ＦＥＳ３２ＩＳ）、２３０グラムのブチルアクリレート、２３０グラムのメチルメタクリレートおよび１２０グラムのホスホエチルメタクリレートを含有するモノマーエマルジョンをフラスコに６．７ｇ／分の速度で１０分間、次に１５ｇ／分の速度で１．５時間添加した。フィードが完了したら、フラスコの内容物を次に６５℃に冷却し、４グラムの０．０１５％硫酸鉄溶液、１５グラムの水中に溶解させた０．９グラムの７０％ｔｅｒｔ−ブチルヒドロパーオキシドおよび２０グラムの水中に溶解させた０．５グラムのイソアスコルビン酸を含有する溶液をフラスコに添加した。フラスコの内容物を次に６５℃で２０分間維持した。フラスコの内容物を次に室温に冷却し、２１．５グラムの２８％水酸化アンモニウム溶液を添加した。１００メッシュナイロンスクリーン（Ｔｙｌｅｒ等価１５０ミクロンオープニング、ＡＳＴＭＥ１１規格）を通してフラスコの内容物をろ過した。生成物濾液はＴｇ２１．５℃の３８重量％固形分をもたらした。
【００７０】
実施例６
３０重量％のホスホエチルメタクリレートモノマー由来の単位を有するリン含有ポリマーを含む処理剤
加熱マントル、スターラー、窒素インレットおよびモノマーフィードラインインレットを備えた３リットルの四つ口フラスコに５５０グラムの脱イオン水および３グラムの３０重量％ラウリルエーテル硫酸ナトリウムの水中溶液（Ｃｏｇｎｉｓから入手可能なＤｉｓｐｏｎｉｌ  ＦＥＳ３２ＩＳ）を添加した。フラスコの内容物を次いで撹拌しながら８５℃に加熱した。８５℃に達すると、２０グラムの脱イオン水中１．８グラムの炭酸ナトリウムの溶液および１２．７５グラムの脱イオン水、０．８５グラムの３０重量％ラウリルエーテル硫酸ナトリウムの水中溶液（Ｃｏｇｎｉｓから入手可能なＤｉｓｐｏｎｉｌ  ＦＥＳ３２ＩＳ）、１０グラムのブチルアクリレート、８．５グラムのメチルメタクリレートおよび１．５グラムの過硫酸アンモニウムの２３．５グラムの水中開始剤溶液を含有するモノマーエマルジョンをフラスコに添加した。フラスコの内容物を次いで８５℃で１０分間維持して、ポリマーシードを形成した。次に、２８７．２５グラムの脱イオン水、１９．１５グラムの３０重量％ラウリルエーテル硫酸ナトリウムの水中溶液（Ｃｏｇｎｉｓから入手可能なＤｉｓｐｏｎｉｌ  ＦＥＳ３２ＩＳ）、２００グラムのブチルアクリレート、２０１グラムのメチルメタクリレートおよび１８０グラムのホスホエチルメタクリレートを含有するモノマーエマルジョンを次にフラスコに６．７ｇ／分の速度で１０分間、次いで１５ｇ／分の速度で１．５時間添加した。フィードが完了したら、フラスコの内容物を６５℃に冷却し、４グラムの０．０１５重量％硫酸Ｆｅ溶液、１５グラムの水中に溶解させた０．９グラムの７０％ｔ−ブチルヒドロパーオキシドおよび２０グラムの水中に溶解させた０．５グラムのイソアスコルビン酸を含有する溶液をフラスコに添加した。フラスコの内容物を次に６５℃で２０分間維持した。フラスコの内容物を次に室温に冷却し、２１．５グラムの２８％水酸化アンモニウムを添加した。１００メッシュナイロンスクリーン（Ｔｙｌｅｒ等価１５０ミクロンオープニング、ＡＳＴＭＥ１１規格）を通してフラスコの内容物をろ過した。生成物濾液はＴｇ２６℃の３７重量％固形分をもたらした。
【００７１】
実施例７
８５重量％のホスホエチルメタクリレートモノマー由来の単位を有するリン含有ポリマーを含む処理剤
加熱マントル、スターラー、窒素インレットおよびモノマーフィードラインインレットを備えた１リットルの四つ口フラスコに２００グラムの脱イオン水および２０グラムの次亜リン酸ナトリウムを添加した。フラスコの内容物を９０℃に加熱した。フラスコの内容物を９０℃で維持し、その間に（ａ）１７０グラムのホスホエチルメタクリレートおよび３０グラムのメチルメタクリレートを５０グラムの脱イオン水中に含有する溶液を２ｍｌ／分の速度で；および（ｂ）６グラムの過硫酸アンモニウムを２００グラムの脱イオン水中に含有する溶液を２ｍｌ／分の速度でフラスコに同時に供給した。同時供給の完了後、フラスコの内容物を９０℃で２時間維持した。反応により３０重量％の固形分、１７９００の分子量、および５７℃のＴｇを有する最終水性相ポリマーを得た。
【００７２】
実施例８
２０重量％のホスホエチルメタクリレートモノマー由来の単位を有するリン含有ポリマーを含む処理剤
加熱マントル、スターラー、窒素インレットおよびモノマーフィードラインインレットを備えた３リットルの四つ口フラスコに８００グラムの脱イオン水および４．５グラムの３０重量％ラウリルエーテル硫酸ナトリウムの水中溶液（Ｃｏｇｎｉｓから入手可能なＤｉｓｐｏｎｉｌ  ＦＥＳ３２ＩＳ）を添加した。フラスコの内容物を次いで撹拌しながら８５℃に加熱した。８５℃に達すると、３０グラムの脱イオン水中２．７グラムの炭酸ナトリウムおよび２２グラムの脱イオン水、１．５グラムの３０重量％ラウリルエーテル硫酸ナトリウムの水中溶液（Ｃｏｇｎｉｓから入手可能なＤｉｓｐｏｎｉｌ  ＦＥＳ３２ＩＳ）、２１．５グラムのブチルアクリレート、７．０グラムのメチルメタクリレートおよび３０グラムの水中２．２グラムの過硫酸アンモニウムの開始剤溶液を含有するモノマーエマルジョンをフラスコに添加した。フラスコの内容物を次いで８５℃で１０分間維持して、ポリマーシードを形成した。４１８グラムの脱イオン水、２８．５グラムの３０重量％ラウリルエーテル硫酸ナトリウムの水中溶液（Ｃｏｇｎｉｓから入手可能なＤｉｓｐｏｎｉｌ  ＦＥＳ３２ＩＳ）、４０８．５グラムのブチルアクリレート、１６４グラムのメチルメタクリレート、８６グラムのヒドロキシエチルメタクリレート、および１７２グラムのホスホエチルメタクリレートを含有するモノマーエマルジョンを８．９ｇ／分の速度で１０分間、次いで２０ｇ／分の速度で１．５時間フラスコに添加した。フラスコの内容物を次いで６５℃に冷却し、５．９グラムの０．０１５％硫酸鉄溶液、１５グラムの水中に溶解させた１．４グラムの７０％ｔｅｒｔ−ブチルヒドロパーオキシドおよび２０グラムの水中に溶解させた０．８グラムのイソアスコルビン酸を含有する溶液をフラスコに添加した。フラスコの内容物を次いで６５℃で２０分間維持した。次いで、フラスコの内容物を室温に冷却し、１２．５グラムの２８％水酸化アンモニウム溶液を次に添加した。次いで、１００メッシュナイロンスクリーン（Ｔｙｌｅｒ等価１５０ミクロンオープニング、ＡＳＴＭＥ１１規格）を通してフラスコの内容物をろ過した。生成物濾液はＴｇ−９℃の３８重量％固形分をもたらした。
【００７３】
実施例９
１２重量％のホスホエチルメタクリレートモノマー由来の単位を有するリン含有ポリマーを含む処理剤
加熱マントル、スターラー、窒素インレットおよびモノマーフィードラインインレットを備えた３リットルの四つ口フラスコに５００グラムの脱イオン水、０．６０グラムの酢酸ナトリウムおよび３．３グラムの過硫酸アンモニウムを添加した。フラスコの内容物を次いで撹拌しながら８５℃に加熱した。１５グラムの脱イオン水、１．５グラムのラウリル硫酸ナトリウムの２８重量％水性溶液、１５グラムのエチルアクリレートおよび１０グラムのメチルメタクリレートを含有するモノマーエマルジョンをフラスコに添加した。フラスコの内容物を８５℃で１０分間維持して、ポリマーシードを形成した。２４５グラムの脱イオン水、３２グラムのラウリル硫酸ナトリウムの２８重量％水性溶液、４３６グラムのエチルアクリレート、３５９グラムのメチルメタクリレート、８７グラムのメチロールアクリルアミドおよび１２０グラムのホスホエチルメタクリレートを含有するモノマーエマルジョンを次に８．６ｇ／分の速度で１０分間、次いで２０ｇ／分の速度で１．０時間フラスコに添加した。０．９グラムの過硫酸アンモニウムを１２５．０グラムの水中に含有する触媒溶液を０．８９５ｍＬ／分の速度で１０分間、次いで２．３８ｍＬ／分の速度で１．０時間フラスコに同時に添加した。両フィードが完了したら、３００．０グラムの水中のオクチルフェノールエトキシレートの７０重量％水性溶液１９．０グラムをフラスコに添加した。フラスコの内容物を６５℃に冷却し、５．７グラムの０．０１５％硫酸鉄溶液、２０．５グラムの水中に溶解させた３．２グラムの７０％ｔｅｒｔ−ブチルヒドロパーオキシドおよび２０．５グラムの水中に溶解させた１．９５グラムのナトリウムスルホキシレートホルムアルデヒドを含有する溶液を３０分にわたってフラスコに添加した。フラスコの内容物を次いで室温に冷却した。１００メッシュナイロンスクリーン（Ｔｙｌｅｒ等価１５０ミクロンオープニング、ＡＳＴＭＥ１１規格）を通してフラスコの内容物をろ過した。生成物濾液はＴｇ３５℃の３８重量％固形分をもたらした。
【００７４】
実施例１０〜１９
難燃性試験
以下の難燃性試験において、ワットマン（登録商標）３セルロース濾紙を試験基体として使用した。手順に従って、表示された固形分に希釈された表Ｉに記載する処理剤の水性溶液中に濾紙を約２分間浸漬して、表１に記載するコーティング重量を得た。濾紙を次いで吊して一夜空気乾燥し、次いで１０分間１５０℃に加熱することにより乾燥させた。結果として得られた濾紙基体上の処理剤のコーティング重量および実施例１０〜１９のそれぞれについてのコーティングされた濾紙におけるＰ（％）を表Ｉに記載する。乾燥させた濾紙をブタン火炎中に１０秒間おくことにより、実施例１０〜１９に従って調製された濾紙の難燃性を次いで試験した。火炎を次に除き、燃焼性を燃焼結果として表Ｉに記録した。
【００７５】
【表１】
2007277794.tif 000008
【００７６】
実施例２０〜２２
難燃性ＦＭＶＳＳ３０２
米国連邦自動車安全基準試験３０２（ＦＭＶＳＳ３０２）に従って自動車ポリエステル内装用織物に関する難燃性を評価するために実施例２０〜２２を行った。この基準下、水平試験において、＜４インチ／分の燃焼速度を合格と見なす。実施例２０〜２２のそれぞれにおける処理剤は、ホイップアタッチメントを取り付けたＫｉｔｃｈｅｎＡｉｄ（登録商標）ミキサーを使用して表ＩＩに記載される物質をブレンドし、泡立てて、１８０ｇｍ／９ｏｚ（６７６ｇｍ／Ｌ）の密度にすることにより２回繰り返して調製した。発泡させた処理剤を次に、張力をかけたポリエチレンテレフタレート（ＰＥＴ）内装試験用織物（Ｃｏｌｌｉｎｓ  ａｎｄ  Ａｉｋｍａｎ／Ｄｏｒｃｈｅｓｔｅｒ  ＶＮ  ｎｅｕｔｒａｌ）の裏側にスクレープコーティングした。試験用織物を次に３分間３２５°Ｆで乾燥／硬化させて、生成物で処理された織物を得た。生成物で処理された織物を次にＦＭＶＳＳ３０２下で試験した。この試験の結果を表ＩＩに記載する。
【００７７】
【表２】
2007277794.tif 000009
【００７８】
実施例２３〜２５
洗濯耐性
ＡＡＴＣＣ試験法１２４−２００１に基づいた家庭洗濯法を用いて処理剤の洗濯耐性を試験した。処理剤の洗濯耐性は、洗濯後の処理された物品上のリンの保持率に関連する。
【００７９】
手順
５０／５０ポリコットン不織物質を基体として使用した。１回の機械洗浄およびすすぎのサイクルを使用して基体を予洗した。家庭用タンブル式乾燥機を使用して基体を乾燥させた。次に実施例２３〜２７のそれぞれについて表ＩＶに記載した処理剤を含有する水性浴中に基体を入れた。物質を次に浴から取り出し、ニップロールを通過させ、１４９℃で３分間加熱することにより乾燥させ、硬化させて、３１％の処理剤コーティング重量を有する処理された基体を得た。処理された試験片を９”×９”の寸法に切り出した。ほつれを最小限に抑えるために裁ち目を二度縫いした。処理された基体を次に表ＩＩＩに記載された条件下、家庭用自動洗濯機で２または５回の洗浄サイクルおよび家庭用タンブル式乾燥機で１回の乾燥サイクルに付した。バラストとして使用された白色の木綿タオルは、洗濯撹拌機の周りに均一に配置され、処理された基体は撹拌機の周りに均等に、バラストの上に置かれた。Ｘ線蛍光分光分析法（ＸＲＦ）を使用して、洗浄され、処理された基体のそれぞれにおけるリンのパーセントを次に測定した。
【００８０】
【表３】
2007277794.tif 000010
【００８１】
【表４】
2007277794.tif 000011
【手続補正書】
【提出日】平成19年5月23日(2007.5.23)
【手続補正１】
【補正対象書類名】特許請求の範囲
【補正対象項目名】請求項２
【補正方法】変更
【補正の内容】
【請求項２】
表面を有する基体であって、繊維、不織布、織物および紙から選択される基体；および
処理剤：
を含む、処理された物品であって；
表面の少なくとも一部分が処理剤で処理され；処理剤がリン含有ポリマーを含み；リン含有ポリマーは＞１０重量％（固体基準）のリン含有モノマー由来の単位を含み；リン含有モノマー由来の単位が式（Ｉ）：
【化１】
2007277794.tif 000014
〔式中、ＺはＯおよびＮＨから選択され；Ｒ１は水素、ヒドロカルビル基および置換ヒドロカルビル基から選択され；各Ｒ２は独立して、水素、ヒドロカルビル基および置換ヒドロカルビル基から選択され；Ｘ１はアルキル基；置換アルキル基；アルケニル基；置換アルケニル基；アリール基；置換アリール基および−（ＣＲ１２）ｄ−Ｏ−基（式中、ｄは１、２、３および４から選択される）から選択され；Ｘ２は水素およびヒドロキシ基から選択され；ａは１、２および３から選択され；ｂは０、１および２から選択される；ここにおいて、ａ＋ｂ＝３である〕のモノマーおよび／またはその塩に由来し；処理剤は＞１０重量％（固体基準）のリン含有モノマー由来の単位を含有し、かつ処理された物品は少なくとも１重量％（固体基準）のリンを含有する：
処理された物品。
【手続補正２】
【補正対象書類名】特許請求の範囲
【補正対象項目名】請求項３
【補正方法】変更
【補正の内容】
【請求項３】
リン含有モノマー由来の単位が、式（ＩＩ）：
【化２】
2007277794.tif 000015
（式中、Ｒ４は、水素およびメチル基から選択され、Ｒ５のそれぞれは独立して水素、Ｃ１−１２アルキル基、アリール基、置換アルキル基および置換アリール基から選択される）
のモノマーおよび／またはその塩に由来する、請求項２記載の処理された物品。
【手続補正３】
【補正対象書類名】明細書
【補正対象項目名】０００９
【補正方法】変更
【補正の内容】
【０００９】
本発明のもう一つ別の態様において、表面を有する基体であって、繊維、不織布、織物および紙から選択される基体；および処理剤：を含む処理された物品が提供され；ここにおいて、前記表面の少なくとも一部分は前記処理剤で処理され；前記処理剤はリン含有ポリマーを含み；前記リン含有ポリマーは＞１０重量％（固体基準）のリン含有モノマー由来の単位を含み；前記リン含有モノマー由来の単位は式（Ｉ）のモノマーおよび／またはその塩に由来する；ここにおいて、式（Ｉ）は次の通りである：
【手続補正４】
【補正対象書類名】明細書
【補正対象項目名】００２７
【補正方法】変更
【補正の内容】
【００２７】
本発明のいくつかの具体例において、処理剤はリン含有ポリマーを含み、リン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み；リン含有モノマー由来の単位は、式（Ｉ）のモノマーおよび／またはその塩由来であり、式（Ｉ）は次の通りである：
【手続補正５】
【補正対象書類名】明細書
【補正対象項目名】００４９
【補正方法】変更
【補正の内容】
【００４９】
本発明のいくつかの具体例において、処理された物品を製造する方法は：リン含有ポリマーを含む処理剤を提供することを含み、ここにおいてリン含有ポリマーは、＞１０重量％、あるいは１０超〜１００重量％、あるいは３０〜９０重量％、あるいは１０超〜８５重量％、あるいは１０超〜７５重量％、あるいは１０超〜５０重量％、あるいは１０超〜３０重量％（固体基準）のリン含有モノマー由来の単位を含み：ここにおいて、リン含有モノマー由来の単位は、式（Ｉ）のモノマーおよび／またはその塩由来であり、ここにおいて、式（Ｉ）は次の通りである：
【外国語明細書】
2007277794000001.pdf
2007277794000002.pdf
2007277794000003.pdf